(57)【要約】【課題】耐酸性雨塗装に対するアクリル系粘着剤の接着性を向上させるための処理剤及び処理方法を提供する。【解決手段】本発明の耐酸性雨塗装用処理剤は、脱脂機能を有する溶剤と、アクリル系共重合体に、第１級アミノ基を末端に有するアミノアルキル基をグラフトしたグラフト共重合体を含む。前記溶剤としては、ケトン、アルコール、又は脂肪酸エステルを用い、前記グラフト共重合体のアミノ基含有量は、アミン水素当量として３５〜１８００であることが好ましい。また、前記共重合体は、固形分比で全体の０．５〜６質量％含むことが好ましい。本発明の耐酸性雨塗装の処理方法は、耐酸性雨塗装が施された面に上記の耐酸性雨塗装用処理剤を適用し、次いで溶剤を除去させることを含む。【選択図】      なし【特許請求の範囲】
【請求項１】
脱脂機能を有する溶剤と、
アクリル系共重合体に、第１級アミノ基を末端に有するアミノアルキル基をグラフトしたグラフト共重合体
を含む、耐酸性雨塗装用処理剤。
【請求項２】
前記溶剤が、ケトン、アルコール、又は脂肪酸エステルである、請求項１記載の耐酸性雨塗装用処理剤。
【請求項３】
前記グラフト共重合体のアミノ基含有量が、アミン水素当量として３５〜１８００である、請求項１又は２記載の耐酸性雨塗装用処理剤。
【請求項４】
前記共重合体が、固形分比で全体の０．５〜６質量％含む、請求項１〜３のいずれか１項に記載の耐酸性雨塗装用処理剤。
【請求項５】
耐酸性雨塗装が施された面に請求項１〜４のいずれか１項に記載の耐酸性雨塗装用処理剤を適用し、次いで溶剤を除去させることを含む、耐酸性雨塗装の処理方法。
【発明の詳細な説明】
【０００１】
【発明の属する技術分野】
本発明は、耐酸性雨塗装に対するアクリル系粘着剤の接着性を向上させるための耐酸性雨塗装用処理剤及び処理方法に関する。
【０００２】
【従来の技術】
粘着剤（感圧接着剤ともよばれる）は、濡れ性と凝集性を兼ね備えた粘弾性体であって、極めて弱い圧力で実用に耐えうる接着力を簡便に提供することができるので、産業界において広く用いられている。例えば、自動車産業においては、粘着剤を支持体の片面もしくは両面に塗布した粘着テープによって、自動車の車両の保護や装飾のためのモール、プレート等を固定することが通常行われている。
【０００３】
自動車産業ではまた、耐水性や耐候性も粘着剤に要求される。従って、車両表面の塗料に対する接着性が良好であるとともに、耐水性や耐候性も優れた粘着剤として、アクリル系の粘着剤が一般に用いられている。特に、アクリル酸含有粘着剤は、車両の塗装に一般に使用されているメラミン・アルキッドやアクリル・メラミンのような架橋性のメラミン樹脂塗料の塗膜に対する接着性に優れている。
【０００４】
ところで近年、酸性雨により、アクリル・メラミン塗膜のような自動車塗装塗膜にシミが発生することが認められ、メラミン樹脂を使用しないか又は使用量を減少させた耐酸性雨塗料が開発されてきた（例えば、特許文献１参照）。
【０００５】
【特許文献１】
特開平７−２６５７８４号公報（第２−３頁）
【０００６】
【発明が解決しようとする課題】
しかしながら、このような耐酸性雨塗料の塗膜に対しては、上記のアクリル系粘着剤の感圧接着性が乏しいという問題がある。
【０００７】
本発明は、耐酸性雨塗装に対してアクリル系粘着剤の接着性を向上させるための処理剤及び処理方法を提供することを目的とする。
【０００８】
【課題を解決するための手段】
上記目的を達成するため、本発明者らが鋭意研究を重ねた結果、脱脂機能を有する溶剤とこの溶剤に溶解もしくは分散された特定のアクリル系グラフト共重合体を含む処理剤を用いて塗装面を処理することにより、耐酸性雨塗装に対するアクリル系粘着剤の接着性を向上させることができることを見出し、本発明を完成するに至った。
【０００９】
本発明によれば、脱脂機能を有する溶剤と、アクリル系共重合体に、第１級アミノ基を末端に有するアミノアルキル基をグラフトしたグラフト共重合体、を含む耐酸性雨塗装用処理剤が提供される。
【００１０】
さらに本発明によれば、耐酸性雨塗装が施された面に上記の耐酸性雨塗装用処理剤を適用し、次いで溶剤を除去させることを含む、耐酸性雨塗装の処理方法が提供される。
【００１１】
本発明の処理剤を用いて耐酸性雨塗装を処理することにより、塗装表面で塗装樹脂と反応し、機械的性質と濡れ性を向上させ、処理剤の末端基とアクリル系粘着剤とが結びつきやすい状態となる。その結果、アクリル系粘着剤の接着性が向上する。
【００１２】
【発明の実施の形態】
上記のように、本発明の処理剤は、耐酸性雨塗装に対するアクリル系粘着剤の接着性を向上させるために用いられる。ここで、「耐酸性雨塗装」とは、ｐＨ５．６以下の雨を意味する酸性雨に対してひび割れ、剥がれ等の劣化を生じにくいという耐性を示す耐酸性雨塗料により形成された塗膜を意味し、この耐酸性雨塗料としては制限はなく、塗料産業において一般に用いられている耐酸性雨塗料、例えば架橋剤としてのメラミン樹脂を低減し又は実質的に含まず、その代わりに酸無水物／エポキシ、エポキシ／シラノール／水酸基等の補助架橋剤を含有するものを包含する。
【００１３】
本発明の処理剤において、脱脂機能を有する溶剤としては、ケトン、アルコール、および脂肪酸エステルを用いることができ、好ましくは、環境、人への悪影響の少ないアルコール系溶剤、特にエタノール、イソプロパノール、Ｎ−プロパノールを用いることができる。
【００１４】
また、アクリル系共重合体に、第１級アミノ基を末端に有するアミノアルキル基をグラフトしたグラフト共重合体としては、アミノ基含有量（アミン水素当量＝アミノ基１個あたりの分子量）が３５０〜１８００であるものが好ましい。また、この共重合体の分子量は、大きい方が耐酸性雨塗装に適用した際にプライマーとしての安定性（塗膜強度、耐熱性、耐水性、耐候性等）が向上するが、分子量が大きすぎると溶剤への溶解性の低下や溶液粘度の増大の原因となる。従って、このグラフト共重合体の分子量は、重量平均分子量が１００，０００程度であることが好ましい。さらに、このグラフト共重合体のガラス転移点（Ｔｇ）は、本発明の処理剤の適用温度領域を考慮し、４０〜１００℃であることが好ましい。
【００１５】
このグラフト共重合体の具体例としては、日本触媒社製、ポリメント（商標）ＮＫ−３５０、ＮＫ−３８０、等が例示される。
【００１６】
本発明の処理剤は、上記溶剤に上記グラフト共重合体を溶解もしくは分散させることによって得られるが、グラフト共重合体の固形分比は０．５〜６ｗｔ％であることが好ましい。０．５ｗｔ％未満の場合には十分な接着性向上機能がみられず、６ｗｔ％を超える場合には耐酸性雨塗膜への適用が困難になり、またこの処理剤により形成される膜厚が不均一になることがあるからである。
【００１７】
本発明の処理剤には、上記のグラフト共重合体に加えて、必要に応じて、紫外線吸収剤、熱安定剤、増粘剤等の各種添加剤を含ませてもよい。
【００１８】
本発明の処理剤を用いて耐酸性雨塗装表面を処理するには、この処理剤の溶液を布等に染み込ませ、処理しようとする表面を拭き、放置して溶剤を蒸発させることにより、広面積を１工程にて容易に処理することができる。あるいは、通常の塗布法、例えばスプレー、バーコーティング等により本発明の処理剤を塗布し、溶剤を乾燥させてもよい。本発明の処理剤中の溶剤の作用により、耐酸性雨塗装表面を脱脂し、ここにグラフト共重合体を配置することにより接着性を向上することができる。十分な接着性の向上を達成するため、得られるグラフト共重合体の膜厚は０．０５μｍ以上であることが好ましい。
【００１９】
【実施例】
実施例１
グラフト共重合体として日本触媒社製のＮＫ３５０を、固形分質量比が２．０％となるようにイソプロピルアルコールに加え、混合することにより本発明の処理剤を得た。この処理剤をキムワイプ（商標）に染み込ませ、耐酸性雨塗装Ａ又はＢの表面を拭いた。ここで、耐酸性雨塗装Ａは耐酸性雨塗料として酸無水物ハーフエステル／水酸基／エポキシ架橋系を用いて形成した塗膜を有し、耐酸性雨塗装Ｂは耐酸性雨塗料としてエポキシ／シラノール基／水酸基（ＥＳＣＡ）の架橋系を用いて形成した塗膜を有するものである。その後、この処理面に粘着剤付きフィルム（製品名：ＦＲＡ３４００Ｊ、住友スリーエム社製）を貼り付け、常態接着力をＪＩＳ−Ｚ０２３７に規定される基準により測定した。比較として、イソプロピルアルコールのみで処理した後の常態接着力も測定した。以上の結果を以下の表１に示す。
【００２０】
【表１】
2005041909.tif 000002
【００２１】
実施例２
グラフト共重合体の固形分質量比を変化させ、実施例１と同様にして処理剤を調製し、常態接着力を測定した。また、処理後のグラフト共重合体の膜厚を測定し、また塗装表面の表面性を観察した。以上の結果を以下の表２に示す。
【００２２】
【表２】
2005041909.tif 000003
【００２３】
上記結果より、アクリル系粘着剤の接着力は、処理剤中のグラフト共重合体の固形分比０．５ｗｔ％以上で大きな向上が確認された。一方、この固形分比が６ｗｔ％を超えると、処理性に問題が生じた。すなわち、処理剤中のグラフト共重合体の固形分比が高いため、広い面積での拭き取り工程が困難になり、またグラフト共重合体の膜厚が不均一となる。
【００２４】
処理後のグラフト共重合体の膜厚はおよそ０．０５μｍ以上で大きな接着力の向上が確認できた。表面性は処理性とほぼ相関があり、固形分比８ｗｔ％以上で拭き取り表面にムラが観察された。このムラは、粘着フィルムを貼り付けた後にも外観へ影響を及ぼした。
【００２５】
【発明の効果】
脱脂機能を有する溶剤と接着力向上機能を有するグラフト共重合体を含む本発明の処理剤を用いれば、耐酸性雨塗装表面を拭くという１工程において、脱脂と接着力向上処理を同時にかつ簡易に行うことができ、工程数減少により効率を向上させることができる。